(57)【要約】【課題】絹と同様に優れた風合と外観を有する布帛。【解決手段】溶液ヘイズが１５以下のアルカリ溶液難溶解性ポリエステル成分Ａ１とＡ１よりアルカリ溶解速度が若干大きな共重合ポリエステル成分Ａ２とをブレンドしたアルカリ難溶解性ポリエステル成分Ａ、及び成分Ａの２倍以上の速度でアルカリに溶解される成分Ｂを複合紡糸して、断面が偏平度１．５〜３．５の楕円、断面における成分Ａ領域が偏平度１．３〜６の楕円のポリエステル複合繊維を製造する。この複合繊維を布帛に加工してアルカリ処理を施し、成分Ｂを溶解・除去し成分Ａ２を溶出させ、断面が偏平度１．３〜６の楕円、透過光量が１９０％以上のポリエステル繊維を３０重量％以上含む布帛を製造する。布帛は絹様の色の深み、優雅なつや、きしみなど優れた風合を有する。【選択図】  図１
2005060923.tif 000002
【特許請求の範囲】
【請求項１】
繊維断面が、溶液ヘイズが１５を超えないアルカリ難溶解性のポリエステル成分（Ａ１）と前記成分（Ａ１）に比較すればアルカリ溶解速度が大きなアルカリ難溶解性の共重合ポリエステル成分（Ａ２）とをブレンドした、アルカリ難溶解性成分（Ａ）からなる領域、及び前記アルカリ難溶解性成分（Ａ）の少なくとも２倍の速度でアルカリに溶解され除去されるアルカリ易溶性成分（Ｂ）からなる領域から構成され、かつ、断面形状が実質的に偏平度１．５ないし３．５の楕円であって、アルカリ難溶解性成分（Ａ）領域の形状が実質的に偏平度１．３ないし６の楕円に形成されているポリエステル複合繊維から、アルカリ溶液を用いて成分（Ｂ）を溶解・除去し、成分（Ａ２）を溶出させることによって得られた、繊維断面の形状が実質的に偏平度１．３ないし６の楕円であって透過光量が少なくとも１９０％であることを特徴とする絹様ポリエステル繊維。
【請求項２】
幅が０．０８ないし１．５μｍ、深さが０．０８ないし０．９μｍの条痕が、繊維表面の繊維軸方向に形成されていることを特徴とする請求項１に記載の絹様ポリエステル繊維。
【請求項３】
請求項１又は２に記載の絹様ポリエステル繊維が、３０重量％以上含まれていることを特徴とする絹様のポリエステル布帛。
【請求項４】
溶液ヘイズが１５を超えないアルカリ溶液には難溶解性のポリエステル成分（Ａ１）と前記成分（Ａ１）に比較すればアルカリ溶解速度が若干大きな共重合ポリエステル成分（Ａ２）とをブレンドした、アルカリ処理により溶解され難いポリエステル成分（Ａ）、及び前記成分（Ａ）の少なくとも２倍の速度でアルカリに溶解される成分（Ｂ）を複合紡糸して、断面形状が実質的に偏平度１．５ないし３．５の楕円に、繊維断面における成分（Ａ）領域の形状が実質的に偏平度１．３ないし６の楕円に形成されたポリエステル複合繊維を製造し、前記のポリエステル複合繊維をアルカリ溶液を用いてアルカリ易溶性成分（Ｂ）を溶解、除去し共重合ポリエステル（Ａ２）を溶出させて、繊維断面の形状が実質的に偏平度１．３ないし６の楕円であって透過光量が少なくとも１９０％の繊維とすることを特徴とする絹様ポリエステル繊維の製造方法。
【請求項５】
溶液ヘイズが１５を超えないアルカリ溶液には難溶解性のポリエステル成分（Ａ１）と前記成分（Ａ１）に比較すればアルカリ溶解速度が若干大きな共重合ポリエステル成分（Ａ２）とをブレンドした、アルカリ処理により溶解され難いポリエステル成分（Ａ）、及び前記成分（Ａ）の少なくとも２倍の速度でアルカリに溶解される成分（Ｂ）を複合紡糸して、断面形状が実質的に偏平度１．５ないし３．５の楕円に、繊維断面における成分（Ａ）領域の形状が実質的に偏平度１．３ないし６の楕円に形成されたポリエステル複合繊維を製造し、製造したポリエステル複合繊維を布帛に加工した後、前記布帛にアルカリ処理を施してポリエステル複合繊維中のアルカリ易溶性成分（Ｂ）を溶解、除去し共重合ポリエステル成分（Ａ２）を溶出させて、繊維断面の形状が実質的に偏平度１．３ないし６の楕円であって透過光量が少なくとも１９０％のポリエステル繊維を３０重量％以上含む布帛にすることを特徴とする絹様ポリエステル布帛の製造方法。
【発明の詳細な説明】
【技術分野】
【０００１】
本発明は、絹様ポリエステル繊維及びポリエステル布帛並びにそれらの製造方法に関する。詳しくは、優れた特性をもつポリエステル繊維もしくはポリエステル布帛に、天然の絹が有する風合いに同等、もしくは優れるとも劣らない魅力的な風合いを付加しようとするものである。
【背景技術】
【０００２】
従来から、絹様のポリエステル繊維もしくは布帛を得るために、絹のもつ優雅な真珠様のつや（光沢）、きしみ（絹布帛同志の接触によって発生する特有の摩擦音、絹鳴り）、高発色性などを付与する様々な試みがなされた。たとえば、つやを絹に近付ける手段としては、前記布帛に使用されるポリエステル繊維に透明な基質を用い、絹に近い三角断面糸にする手段がとられた。また、絹様のきしみ感を得るために花弁の頂点に１μｍ程度の微小な切込みを入れた三花弁断面糸が登場した。微粒子を添加して繊維表面を粗面化したり、表面に樹脂加工を施して低屈折率化したり、細繊度糸を用いたりして布帛の色の深みを増すことも行われている。さらに、鮮やかな発色を得るためにはカチオン可染糸やアニオン可染糸を用いる手段も提案された。
【０００３】
【特許文献１】特開昭５９−０２１７２３号公報
【非特許文献１】繊維学会編．「繊維便覧」．第２版．丸善（株）．平成６年３月．        ｐ１３２−１３５
【発明の開示】
【発明が解決しようとする課題】
【０００４】
前記の各手段により、ポリエステル繊維もしくは布帛は可なり改良されて絹の感性に近いものが得られるようになってきた。しかし、いずれも満足な光沢が得られなかったり、反射光が強すぎたり、また、十分なきしみ感が得られなかったり、つやがなくなったり、色が浅すぎたり、強度低下により耐磨耗性が劣化するなどの問題があって、風合や外観などの点でまだまだ絹に及ぶものではなかった。本発明者は、絹と同様に、もしくはそれ以上に優れた風合や外観などを有するポリエステル布帛を課題に研究した結果、本発明を完成したものである。
【課題を解決するための手段】
【０００５】
本発明は、前記の課題を解決する手段として、実質的に溶液ヘイズ（ポリマーの曇値パラメータ）が１５を超えないポリエステル成分（Ａ１）を用いて製造された、繊維断面が実質的に偏平度１．３ないし６の楕円に形成され、透過光量が少なくとも１９０％であるポリエステル繊維及び前記繊維を含むポリエステル布帛が絹様であって優れた風合いを有することを見出し、それらの製造方法とともに完成されたものである。本発明における偏平度に関し、「実質的に」の意味は、断面形状が完全な楕円形状を形成しているとは限らないので、その形状を楕円に近似させて求めた偏平度を意味する。
【０００６】
具体的には、本発明の絹様ポリエステル繊維は、繊維断面が、溶液ヘイズが１５を超えないアルカリ難溶解性のポリエステル成分（Ａ１）と前記成分（Ａ１）に比較すればアルカリ溶解速度が若干大きな難溶解性の共重合ポリエステル成分（Ａ２）とをブレンドした、アルカリ難溶解性成分（Ａ）からなる領域、及び前記アルカリ難溶解性成分（Ａ）の少なくとも２倍の速度でアルカリに溶解され除去されるアルカリ易溶性成分（Ｂ）からなる領域から構成され、かつ、断面形状が実質的に偏平度１．５ないし３．５の楕円であって、アルカリ難溶解性成分（Ａ）領域の形状が実質的に偏平度１．３ないし６の楕円に形成されたポリエステル複合繊維から、成分（Ｂ）を溶解・除去し共重合ポリエステル成分（Ａ２）を溶出することによって得られる、繊維断面の形状が実質的に偏平度１．３ないし６の楕円であって透過光量が少なくとも１９０％であることを特徴とする絹様ポリエステル繊維である。また、絹様の布帛は、前記の絹様ポリエステル繊維を３０重量％以上含む布帛である。前記ポリエステル複合繊維の断面形状は、成分（Ｂ）の領域が連続相を形成する中に、前記楕円形状の成分（Ａ）領域が複数に分散して形成されていてもよい。なお、本発明でいうアルカリ溶解・除去、アルカリ易溶性等の意には、アルカリによるポリエステエルの加水分解を含む。
【発明の効果】
【０００７】
本発明に係る絹様のポリエステル繊維及び布帛は、ポリエステル繊維の優れた特性を維持しつつ、天然の絹に優れるとも劣らない優雅な風合、外観的な良さを有する。とくに、絹様の色の深みや鮮やかさ、優雅なつや、きしみなどに特長がある。
【発明を実施するための最良の形態】
【０００８】
はじめに、本発明を説明するに際して用いる、布帛もしくは布帛を構成する繊維等の特性値の内容を以下に説明しておく。
【０００９】
（１）溶液ヘイズ
ポリエステルチップまたはポリエステル繊維を十分に洗浄して油剤を除去した試料１ｇを、フェノール：四塩化炭素の容量比が３：２の混合液１０ｍｌに１００℃で溶解し、直読式のヘイズメータ（スガ試験機（株）製）で１０ｍｍのセルを用いて測定した数値から次式により算出した。
【００１０】
ＨＡＺＥ＝（Ｔｄ／Ｔｋ）×１００
ただし、Ｔｄ：拡散光透過率    Ｔｋ：全光線透過率
（２）アルカリ溶解速度
ホモポリマーからなるポリエステル糸または布帛を基準物質とした。秤量した基準物質および測定対象物質のサンプルを、液温度９８℃に保持した３重量％水酸化ナトリウム水溶液中に、浴比１：５０で９０分間、浸漬し、浸漬開始後１０分ごとにサンプルを取り出して水洗、乾燥、秤量してサンプルの減量を測定した。１０分単位でサンプルの減量速度を求め、各時間単位ごとに基準物質の減量速度を１００％として測定物質の減量速度を％で表示し、９０分間の平均値を測定物質の減量速度とした。
【００１１】
（３）透過光量
４０ｍｍに切断した未染色のポリエステル単糸（原糸または布帛の分解糸）を１０本準備し、デニール当り０．１ｇの荷重をかけた状態で、両端を４０ｍｍ角、中抜部が３０ｍｍ角の紙枠に並べて接着した。顕微光沢計（ＭＯＤＥＬ  ＪＳＬ−１１：城南製作所（株）製）を用いて単糸の表面に光を当てて通過させ、通過光量（％）を１本ごとに測定した。１０本の平均値を透過光量とした。
【００１２】
（４）偏平度
顕微鏡を用いて測定した単糸断面の短軸長さに対する長軸長さの比率を偏平度とした。対象断面形状が完全な楕円でない場合には、楕円に近似させて測定した。
【００１３】
さて、本発明に係る絹様ポリエステル繊維及び絹様の布帛並びにそれらの製造方法を実施形態例をあげつつ、具体的に説明する。本発明に係る絹様ポリエステル繊維及び布帛は、所要のポリマーを直接紡糸して製造し布帛に加工するのではなく、以下に説明する製造方法、すなわち一旦複数のポリエステル成分からなるポリエステル複合繊維を紡糸して本発明ポリエステル繊維の基本的形態を形成した後、必要があればさらにポリエステル複合繊維のまま布帛に加工した後、紡糸に利用した複合繊維の不要部分を溶解・除去して製造することにより、容易に製造することができる。
【００１４】
まず、前記のポリエステル複合繊維は、繊維断面が、溶液ヘイズが１５を超えないアルカリ難溶解性のポリエステル成分Ａ１と前記成分Ａ１に比較すればアルカリ溶解速度が若干大きなアルカリ難溶解性の共重合ポリエステル成分Ａ２とをブレンドした、アルカリ難溶解性成分Ａからなる領域、及び前記アルカリ難溶解性成分Ａの少なくとも２倍の速度でアルカリに溶解され除去されるアルカリ易溶性成分Ｂからなる領域から構成されている。そして、前記複合繊維の断面形状は実質的に偏平度１．５ないし３．５の楕円であって、アルカリ難溶解性成分Ａ領域の形状は実質的に偏平度１．３ないし６の楕円に形成されている。
【００１５】
このポリエステル複合繊維から、アルカリ溶液を用いて成分Ｂを溶解・除去し共重合ポリエステル成分（Ａ２）を溶出するすることによって、繊維断面の形状が実質的に偏平度１．３ないし６の楕円であって透過光量が少なくとも１９０％の絹様ポリエステル繊維を製造することができる。
【００１６】
まず、前記のポリエステル複合繊維を構成する各成分について説明する。本発明のポリエステル複合繊維に成分Ａとして使用するポリエステル成分Ａ１は、実質的に本発明のポリエステル繊維あるいはポリエステル布帛を構成する成分でもある。ポリエステル成分Ａ１としては、通常、要求されるのと同様の製糸性、強度特性などのほかに、他方の複合成分Ｂに較べてアルカリ処理により溶解され難く、溶液ヘイズが１５を超えないものを使用する。溶液ヘイズの下限は一般的に１程度である。溶液ヘイズは低いほど、繊維あるいは布帛に加工した後、鮮やかな色に染色される傾向があり、一般的には鮮明性やつやがよくなる１０以下のホモポリマーポリエステルを好ましく用いることができる。代表的なポリエステル成分Ａ１として具体的には、ポリエステルフィルムやペットボトルの素材に使用される高透明性のポリエステルがあげられる。
【００１７】
つぎに、ポリエステル成分Ａ１にポリマーブレンドして用いられることのできる共重合系ポリエステルポリマーＡ２としては、ポリエステル成分Ａ１と比較して若干アルカリ溶解速度が速い他は同じ様な特性が求められ、従って成分Ｂに較べてアルカリ溶解速度が半分以下の共重合ポリエステルの殆どを使用することができる。とくに、ポリエステル成分Ａ１との相溶性にすぐれ、製糸性、糸物性が安定する点において、ナトリウムスルホイソフタル酸またはポリテトラメチレングリコールをポリエチレンテレフタレートに対し４〜８モル％含む共重合ポリエステルが好適である。ブレンドには通常のポリマーメルトブレンド方式、チップブレンド方式などを利用すればよい。ポリエステル成分Ａ１に、成分Ａ１よりもアルカリ溶解速度が若干速いポリエステルポリマーＡ２をブレンドすることにより、アルカリ処理によってポリエステルポリマーＡ２部分が溶出し、得られるポリエステル繊維の表面に繊維軸方向のシャープな条痕を形成することができる。透過光量は大きい程よいが、通常、ブレンド量が少ないので、ポリエステル成分Ａ１程には高透明度でなくともよい。
【００１８】
また、ポリエステル複合繊維を構成する他方の複合成分Ｂは、アルカリ溶解速度において同時に使用する成分Ａの少なくとも２倍必要であり（ただし、成分Ｂが複数の場合には成分Ａ中アルカリ溶解速度の最も早い成分に対する成分Ｂ中の最も遅い成分の倍率）、４倍以上が好ましい。複合成分Ｂの成分Ａに対するアルカリ溶解速度の上限は１０００倍程度である。成分Ｂとして具体的には、たとえば、ナトリウムスルホイソフタル酸、イソフタル酸、アジピン酸、ダイマー酸、セバシン酸、アゼライン酸などの酸成分、ポリエチレングリコール、ポリテトラメチレングリコール、ブタンジオールなどのジオール、ビスフェノールなどを、ポリエステルに対して、少なくとも２モル％共重合させた共重合ポリエステルをあげることができる。これらの共重合ポリエステルは、他のポリエステル成分と複合紡糸しやすい点から好ましく用いられる。とくにナトリウムスルホイソフタル酸またはポリエチレングリコールを３〜８モル％共重合したものが、製糸性、強度、伸度の点で好ましく用いられる。これらの共重合ポリエステルの複数種を混合して用いることもできる。
【００１９】
前記のポリエステル複合繊維には、必要により、本発明に係るポリエステル繊維の透過光量が１９０％を下回るようなことのない範囲で、他の成分を添加することもできる。
【００２０】
次に、前記ポリエステル複合繊維の代表的な断面形状について、図面を参照して説明する。図１ないし図４は、いずれもポリエステル複合繊維の断面を示す模式図である。ポリエステル複合繊維の断面形状は、実質的に偏平度が１．５ないし３．５の楕円である。好ましくは１．６ないし３の楕円に形成する。楕円形状を採用することにより、繊維断面に方向性を生じ、図５（ａ）に示されるように、織物などの布帛に加工した際、長軸方向が布帛面に平行になりやすく繊維断面を所望の方向を揃えることができるからである。偏平度が小さすぎると繊維断面の方向を揃えるのが困難になり、深い色も得られにくく、大きすぎると偏平な風合になって好ましくない。
【００２１】
ポリエステル複合繊維の単糸繊度は、通常、２ないし１０デニールであり、好ましくは、３ないし８デニールである。繊度が小さすぎると十分な発色性が得られにくく、風合も通常の用途には柔らか過ぎる。繊度が大きすぎると、風合が硬くなって好ましくない。これらのポリエステル複合繊維は、一般にマルチフィラメントとして使用される。
【００２２】
さらに、成分Ａ領域の好ましい断面形状や配列について説明する。本発明のポリエステル複合繊維では、通常、成分Ｂ領域を連続相に、成分Ａ領域を分散相に形成する。成分Ａ領域の断面形状は、好ましくは、実質的に偏平度１．３ないし６の、さらに好ましくは１．５ないし４．５の楕円形状に形成する。成分Ａ領域は、一ヶ所に設けても（図４に例示）、数ヶ所に分散して設けても（図１ないし３に例示）よい。これらの断面形状や配列を適宜に選択し、設計することにより、後述のように、ポリエステル複合繊維から、成分Ｂを溶解、除去して得られるポリエステル繊維あるいはポリエステル布帛に、所望の絹様の風合を付与することができるのである。なかでも、図１又は図４に例示される形態のものが、絹様の風合を付与するのに好適である。
【００２３】
たとえば、成分Ｂ領域を連続相として複数の成分Ａ領域を分散して繊維断面の長軸方向と成分Ａ領域の長軸方向とが交差するように配列したポリエステル複合繊維を用いて製織し、成分Ｂ領域を除去することにより、細繊度による光学的な効果を得つつ、腰のある絹様のポリエステル織物にすることができる。すなわち、図５に模式的に示されるように、楕円形状のポリエステル複合繊維を使用して製織すると、織物中の楕円断面繊維は自然に長軸を織物面に平行な状態にして落着く性質がある。従って、成分Ａ領域を楕円に形成してその長軸方向をポリエステル複合繊維断面の長軸方向に交差して配列しておけば、アルカリ処理を施して、成分Ｂを溶解、除去することにより、楕円形状のＡ成分が長軸方向を織物面に交差した状態で残され、絹様であって曲げに対し腰のあるポリエステル織物にすることができる。本発明ポリエステル繊維は、断面が楕円形状であるためソフトな割に腰のある布帛を得ることができる。
【００２４】
本発明ポリエステル繊維の偏平度は１．３ないし６であって、なかでも１．５ないし４．５が好適である。偏平度が小さすぎると深い色が得られにくく、大きすぎると偏平な風合になる。単糸繊度は、通常、１．５ないし８デニール、好ましくは２．５ないし６．５デニールのものを用いる。繊度が小さすぎると発色性が十分でなくなり、柔らかすぎる風合になる。大きすぎると剛性が大きくなって硬い風合になる。前記の範囲内では風合が絹に近くなる特長があり、絹様の布帛を得るのに好適である。前記のポリエステル複合繊維を利用して構成成分のうちの成分Ｂの部分をアルカリ処理により除去すれば、この様なポリエステル繊維を容易に製造することができる。
【００２５】
また、絹様のポリエステル繊維として好ましく利用するためには、透過光量が少なくとも１９０％であることが望ましい。一般に透過光量が高ければ染色した色が鮮やかになる傾向がある。２２０％に達するものは鮮明性とつやにすぐれ、とくに２３０ないし２５０％のものが好ましい。
【００２６】
さらに絹様の風合いを強くするために、前記のポリエステル繊維の表面に幅が０．０８ないし１．５μｍ、深さが０．０８ないし０．９μｍの、好ましくは、幅が０．１５ないし１μｍ、深さが０．１８ないし０．７μｍの条痕を繊維軸方向に形成しておくことが望ましい。絹のきしみ感を生じやすくする。布帛に加工し使用したときに単糸が相互に触れ合う際のミクロ的な摩擦効果が増大するためと考えられる。表面に前記の条痕を形成するには、成分Ａに、ポリエステルＡ１と共重合ポリエステルＡ２とをブレンドした成分を用いたポリエステル複合繊維を利用し、適当なアルカリ処理を施して、成分Ｂを溶解・除去し領域Ａ表面部分の成分Ａ２を溶出させれば、容易に製造することができる。きしみ感・条痕の程度は、多くの場合経験的に、ブレンド成分Ａ１、Ａ２及び成分Ｂの種類、成分Ａにおける成分Ａ２の含有率、アルカリ処理条件等を調整することによって決められる。本発明ポリエステル繊維は、短繊維としても、長繊維としても利用することができるが、通常、マルチフィラメントの形態で布帛にする。
【００２７】
布帛に前記の本発明絹様ポリエステル繊維を用いて絹様の風合いを奏させるためには、布帛の少なくとも３０重量％、好ましくは４０ないし１００重量％含有させるとよい。本発明ポリエステル布帛は、絹様の風合とポリエステルの機能性とを併せもつので、極めて優れた布帛として各種の用途に広く使用することができる。残りの繊維としては、合成繊維、天然繊維を問わず、使用目的によって、従来のポリエステル、ポリアミド、ポリアクリル、綿、羊毛、絹などの中から選んで用いることができる。
【００２８】
本発明のポリエステル繊維、もしくは布帛を製造するには、まず、溶液ヘイズが１５を超えないアルカリ溶液には難溶解性のポリエステル成分Ａ１と前記成分Ａ１に比較すればアルカリ溶解速度が若干大きな共重合ポリエステルＡ２とをブレンドした、アルカリ処理により溶解され難いポリエステル成分Ａ、及び前記成分Ａの少なくとも２倍の速度でアルカリに溶解される成分Ｂを複合紡糸して、ポリエステル複合繊維を製造する。前記のポリエステル複合繊維は、断面形状を実質的に偏平度１．５ないし３．５の楕円とし、繊維断面における成分Ａ領域の形状を実質的に偏平度１．３ないし６の楕円に形成しておく。前記複合繊維の製造方法に特別な制限はない。
【００２９】
このポリエステル複合繊維をアルカリ溶液を用いてアルカリ易溶性成分（Ｂ）を溶解、除去し必要な程度に成分Ａ２を溶出させれば、繊維断面の形状が実質的に偏平度１．３ないし６の楕円であって透過光量が少なくとも１９０％の本発明ポリエステル繊維を製造し、所要の布帛に加工することができる。しかし、通常は、前記のポリエステル複合繊維を用い必要があれば他の繊維と交織、交編して目的の形状の布帛に加工しておく。そして、加工された布帛にアルカリ水溶液を用い、アルカリ処理を施してアルカリ易溶性成分Ｂを溶解、除去し必要な程度に成分Ａ２を溶出させれば、実質的にポリエステル成分Ａ１で構成された本発明ポリエステル繊維を含む布帛を製造する。絹様の効果を奏させるためにこれらの布帛における本発明ポリエステル繊維の含有率は３０重量％以上にしておくことが望ましい。
【００３０】
さらに、本発明を具体的に、図１ないし４に記載の実施形態例について説明する。なお、各図中、（ａ）は本発明ポリエステル複合繊維の例、（ｂ）は（ａ）をアルカリ処理して得られる本発明ポリエステル繊維（ポリエステル布帛として評価した）の断面を示す。また、説明中に示した成分比率などの数値は、発明者が実施した試験例を参考にして示したものであって、本発明の範囲を限定するものではない。
【００３１】
（１）図１−（ａ）および（ｂ）
（ａ）の例は、高透明性ポリエステル成分Ａ１（ホモポリエステル）を９０〜６０重量％に共重合ポリエステル成分Ａ２を１０〜４０重量％をポリマブレンドさせたものを成分Ａとして８０〜６０重量部と、Ａ２よりもアルカリ溶解速度が４０〜８０倍速いアルカリ易溶解性ポリエステルの成分Ｂを２０〜４０重量部とを複合紡糸して得られたポリエステル複合繊維であって、平均偏平度は約１．８であった。
【００３２】
（ｂ）は、前記（ａ）のポリエステル複合繊維を布帛にした後、３重量％水酸化ナトリウム水溶液を用いてアルカリ処理し、選択的に成分Ｂを溶解・除去し成分Ａ２を溶出して得られたポリエステル繊維を示す。なお、Ａ成分領域の偏平度は約１．４であった。本形態例では、成分Ａ領域が２体直立しているので、両者の間に上部からの光が取り入れられ、光のトンネルができることになり、立毛効果（ビロード効果）を生じ、色の深みが最大限に発揮された。なお、高透明性ポリマＡ１を用いることにより、色の彩やかさと絹様のつやが、また共重合ポリエステルＡ２をポリマブレンドすることにより、表面に軸方向の微細な条痕が形成されて、絹様のキシミ感、風合を得ることができた。
【００３３】
（２）図２−（ａ）（ｂ）
図１の例と同様にしてＢ成分を溶解、除去後のポリエステル布帛（図２−（ｂ））では、平均偏平度が大きく、約２．５であったために、サラサラした清涼感が得られた。
【００３４】
（３）図３−（ａ）（ｂ）
同様にして得られた本例ではデニールミックス効果により単糸の染色性が異なり、優雅な色合いと微妙な絹様風合を表現できるものが得られた。
【００３５】
（４）図４−（ａ）（ｂ）
成分Ａ領域表面に０．８〜１．０μｍの条痕をもつ１３花弁のグループ複合繊維（ａ）を製造した。成分Ｂをアルカリ溶解、除去し成分Ａ２を溶出して得られたポリエステル布帛は、この条痕の間に光が吸収され、色の深みが大きく発揮できるものであった。さらに、細かな条痕が形成されているので、キシミ感のほかに真珠様のつやが創出されていた。
【実施例】
【００３６】
さらに本発明の実施例と比較例をあげで具体的に詳しく説明する。まず、これらの実施例において用いた評価方法を説明する。
【００３７】
（１）反射光量
３次元変角光度計（ＭＯＤＥＬ  ＪＳＧ−２１：城南製作所（株）製）を用いて測定した。入射角４５度、反射角４５度の条件で測定し、マグネシウム白板の反射光量を１００％とする、未染色ポリエステル布帛の反射光量（％）を表示した。光沢の度合いが大きい布帛は反射光量が大きくなる。
【００３８】
（２）色の深み
色差計（カラーコンピュータＳＭ−３：スガ試験機（株）製）を用いてポリエステル布帛の明度；Ｌ値（％）を測定した。色が深いほど値は小さくなる。
【００３９】
（３）色の鮮かさ
色差計（カラーコンピュータＳＭ−３：スガ試験機（株）製）を用いてポリエステル布帛のａ値とｂ値とを測定し、（ａ２＋ｂ２）１／２の値を算出して、彩度（％）とした。色が鮮やかになるほど彩度は大きくなる。
【００４０】
（４）風合
ａ）キシミ感
ポリエステル布帛をたて糸方向に、幅４．５ｃｍ、長さ１２ｃｍに切断した布帛片をサンプルＳ１とし、幅５ｃｍ、長さ１５ｃｍに切断した布帛片をサンプルＳ２とした。サンプルＳ２を測定台に固定してサンプルＳ１をのせ、さらにサンプルＳ1 に１ｃｍ２当り３０ｇの測定荷重（板）をのせ、荷重をのせたままサンプルＳ1 をインストロン引張試験機（インストロンジャパン（株）製）を用いて水平方向に５ｍｍ／分の速度で引張り、摩擦抵抗応力を測定した。付着（スティック）と滑り（スリップ）とが交互に繰返されるために、摩擦抵抗応力の測定値をチャート上に記録すると鋸歯状の波形になった。波形の安定部分で波の頂部と底部との差、すなわちスティック−スリップ値（ｇ）を測定した。布帛と布帛との間の摩擦、すなわちキシミ感が大きいほど、スティック−スリップ値が大きくなる。
【００４１】
ｂ）触感風合
５人の測定者に、布帛に触ってソフトで高反発性（こし）のある布帛を良とする５段階評価をさせ、その平均値を求めた。
【００４２】
（６）繊維の表面溝の観察
アルカリ処理し仕上げた繊維の表面を走査型電子顕微鏡（ＳＥＭ−Ｓ２３００：日立製作所（株）製）を用い、倍率１５００〜２０００で、１０か所における条痕の幅（μｍ）と深さ（μｍ）とを測定し、その平均値を求めた。
【００４３】
実施例１
成分Ａとして、溶液ヘイズが２．７の高透明性ポリエステルホモポリマーチップ（成分Ａ１）７０重量部に、５−ナトリウムスルホイソフタル酸４．２モル％をポリエチレンテレフタレートに共重合した共重合ポリエステルチップ（成分Ａ２）３０重量部をポリマーブレンドしたポリエステルを用いた。この成分Ａ７５重量部に、成分Ａ（Ａ１＋Ａ２）に対し、アルカリ溶解度が４５倍速いアルカリ易溶性ポリエステル（５−ナトリウムスルホイソフタル酸を４．８モル％とイソフタル酸を２．０モル％とをポリエチレンテレフタレートに共重合させた共重合物）を成分Ｂとして２５重量部を用い、複合紡糸して繊維断面が図１−（ａ）のような複合繊維を得た。複合紡糸には、偏平度が２の楕円断面の口金孔を用い、成分Ａを２ヶ個の楕円の吐出口から、成分Ｂを成分Ａの吐出口の周囲から同時に吐出させ（ホール数１５）、紡糸温度２８９℃、紡糸速度１３００ｍ／分で複合紡糸した。さらに、紡糸した未延伸糸を、延伸速度８００ｍ／分で９０℃のホットロールと１３０℃の熱板の方式により、４倍に延伸した。
【００４４】
延伸したポリエステル複合糸（繊維）の特性は、総繊度７５デニール、フィラメント数１５、単糸繊度５デニール（ただし、成分Ａ領域の単糸繊度：１．８８デニール、フィラメント数：２）であった。また、沸騰水収縮率（ＪＩＳ−Ｌ１０１３Ｂ法による）は８．５％、乾熱収縮率（１６０℃：ＪＩＳ−Ｌ１０１３Ｂ法による）は１２．４％、複合糸の透過光量は２３８％であった。
【００４５】
ついで、得られたポリエステル複合糸７５デニールをたて糸に、よこ糸には得られたポリエステル複合糸を双糸（１５０デニール）にして、たて糸密度１２０本／インチ、よこ糸密度８２本／インチの平織物に製織した。得られた平織物を常法でリラックス精練して中間セットし、アルカリ減量加工した。アルカリ処理には、水酸化ナトリウム３重量％水溶液を用い、浴比を１：５０にして９０℃、３０分の処理を行い、乾燥し、本発明のポリエステル布帛を製造した。アルカリ減量率は２７．２重量％、複合繊維中の成分Ｂ（２５％含有）は完全に溶解、除去されていた。さらに、製造したポリエステル布帛を、赤の分散染料（Ｓｕｍｉｋａｒｏｎ  Ｂｒｉｌｌ．  Ｒｅｄ  Ｓ−２ＢＬ：住友化学（株）製）４．８％ｏｗｆを用い、１８０℃下、６０分間染色し、仕上げた。仕上た布帛は、たて密度１３１本／インチ、よこ密度８９本／インチであった。
【００４６】
染色し、仕上げたポリエステル布帛を評価したので、結果を表１に示す。なお、透過光量および反射光量は染色前のポリエステル布帛で評価し、その他は染色仕上後の布帛で評価した。表１から明らかなように、本発明ポリエステル布帛は、透過光量が高く、反射光量が適宜に制御されていて、絹様のつやがあり、また、色が深く、色が鮮やかな素晴らしい発色を呈していた。そして、絹様のキシミ感がありソフトで反発性にすぐれた、機能と風合を兼備する赤色ポリエステル平織物であった。
【００４７】
比較例１
溶液ヘイズが４３のホモポリマーポリエステルを用いて製造した、従来タイプの三角断面のポリエステル単独糸（シルック：東レ（株）製）の７５デニール、３６フィラメント（単糸繊度２．１デニール）をたて糸に用い、よこ糸にも同じ単独糸を双糸（１５０デニール）に用いた他は実施例１と同様にしてポリエステル平織物を製織した。ついで、水酸化ナトリウム５重量％水溶液を用い、９８℃、４５分間アルカリ減量処理を施した以外は、実施例１と同様にして染色し仕上げた。アルカリ減量率は２０．２％であった。評価した結果を表１に示す。表１から明らかなように、比較例１で得られた布帛は、ギラギラした金属調の光沢を有し、発色性および風合は平凡なものであった。
【００４８】
実施例２
ポリエステル複合繊維の成分Ａ領域の断面形状を、図５−（ａ）に示される１３花弁にしたことを除いて、実施例１と同じ成分を使用し、複合紡糸した。紡糸し未延伸糸を、延伸速度８０ｍ／分、９０℃のホットロールと１４０℃の熱板方式により、３．８倍に延伸した。得られたポリエステル複合繊維の特性は、総繊度５０デニール、１２フィラメント、単糸繊度４．２デニール、沸騰水収縮率が９．２％、乾熱収縮率が１３．４％、透過光量が２３２％であった。
【００４９】
ついで、得られた５０デニールの複合糸をたて糸およびよこ糸に用いてツイル織物に製織した。生機密度はたて糸密度が１１５本／インチ、よこ糸密度が１０３本／インチであった。さらに、常法により、リラックス精練、中間セットし、アルカリ減量加工を行った。処理条件は、水酸化ナトリウム３重量％水溶液を用い、９８℃、２５分、浴比１：５０で行い、乾燥し、本発明のポリエステル布帛を製造した。アルカリ減量率は２７．３％であった。複合繊維の成分Ｂは完全に溶解、除去されていることを確認した。
【００５０】
次に、このポリエステル布帛に、黒の分散染料（Ｄｉａｎｉｘ  Ｂｌａｃｋ  ＢＧ−ＦＳ：ダイスタージャパン（株）製）１３％ｏｗｆを用いて、１３５℃、３０分間染色し、洗浄し、仕上げた。仕上げた染色布帛のたて糸密度は１２９本／インチ、よこ糸密度は１１３本／インチであった。染色布帛の単糸断面形状は１３花弁であって、大きな凹凸部の溝幅は０．９２μｍ、溝の深さは０．９８μｍであった。大きな凹凸の他に繊維の周囲には微細な条痕が観察された。条痕の寸法を、評価結果とともに表１に併記した。染色したツイル織物は、絹並もしくはそれ以上のつやと高発色性の黒色が得られていた。風合はキシミ感のほかに、花弁断面による清涼なドライな風合で、特長のある織物であった。
【００５１】
比較例２
高透明ポリエステル成分Ａ１のみを用いて成分Ａ領域を形成させた以外は、実施例２と同様にしてポリエステル複合繊維の複合紡糸し、延伸した。得られたポリエステル複合繊維は、沸騰収縮が８．６％、乾燥収縮が１２．４％、透過光量が２３９％であった他は、実施例２で得られたポリエステル繊維と同じであった。実施例２と同様にツイル織物に製織し、得られた布帛にアルカリ減量処理を施した。その結果、アルカリ減量率は２６．２％であった。さらに、実施例２と同様にして黒色に染色し、黒色ポリエステルサテン織物に仕上げた。仕上げた染色布帛のたて糸密度は１２７本／インチ、よこ糸密度は１１０本／インチであった。
【００５２】
染色布帛の単糸断面形状は１３花弁であって、大きな凹凸部の溝幅は０．９２μｍ、溝の深さは０．９８μｍであった。しかし、実施例２で得られたポリエステル布帛の繊維表面に見られた微細な条痕は観察されなかった。
【００５３】
比較例３
実施例２と同じ成分を使用し、断面形状を実施例２の楕円断面に代えて、丸断面、成分Ａ領域を１３花弁としたポリエステル複合繊維を紡糸し、延伸してポリエステル複合繊維を製造した。このポリエステル複合繊維を実施例２と同じようにサテン織物に製織し、アルカリ減量処理を施し、ポリエステルサテン織物に加工した。得られたポリエステルサテン織物に実施例２と同じく黒色染色を行い、仕上げた。布帛の評価結果を表１に示す。
【００５４】
比較例４
成分Ａ領域に成分Ａ１を単独で用いたほかは、比較例３と同様にして、丸断面、成分Ａ領域を１３花弁としたポリエステル複合繊維を紡糸し、延伸し、実施例２と同様に製織し、アルカリ減量処理を施し、ポリエステルサテン織物に加工した。得られたポリエステルサテン織物に実施例２と同じく黒色染色を行い、仕上げた。布帛の評価結果を表１に示す。
【００５５】
【表１】
2005060923.tif 000003
【産業上の利用可能性】
【００５６】
本発明のポリエステル繊維を少なくとも３０重量％、好ましくは４０ないし１００重量％含有する本発明ポリエステル布帛は、絹様の風合とポリエステルの機能性とを併せもつので、極めて優れた布帛として各種の用途に広く使用することができる。残りの繊維としては、合成繊維、天然繊維を問わず、使用目的のよって、従来のポリエステル、ポリアミド、ポリアクリル、綿、羊毛、絹などの中から選んで用いることができる。
【図面の簡単な説明】
【００５７】
【図１】（ａ）本発明ポリエステル複合繊維の断面形状例                                （ｂ）アルカリ減量処理後の断面形状
【図２】同上
【図３】同上
【図４】同上
【図５】（ａ）本発明ポリエステル複合繊維からなる織物の断面形状と（ｂ）アルカ            リ減量処理後の織物の断面形状の一例
【符号の説明】
【００５８】
Ａ：アルカリ処理により溶解され難い成分領域
Ａ１：高透明度ポリエステル
Ａ２：共重合ポリエステル
Ｂ：アルカリ処理により溶解され難い成分領域
【図１】
2005060923.tif 000004
【図２】
2005060923.tif 000005
【図３】
2005060923.tif 000006
【図４】
2005060923.tif 000007
【図５】
2005060923.tif 000008